(57)【要約】【課題】低誘電率かつ厚膜の絶縁膜を形成することが可能な絶縁膜形成用組成物、その絶縁膜形成用組成物を用いた絶縁膜の製造方法、及びその製造方法によって製造された絶縁膜を提供する。【解決手段】本発明に係る絶縁膜形成用組成物は、式（ａ−１）で表される少なくとも１種のシラン化合物の部分縮合物であるシロキサンポリマー（Ａ）と、式（ｂ−１）で表される構成単位（ｂ１）を有する、シロキサンポリマー（Ａ）とは異なるシロキサンポリマー（Ｂ）とを含有する。式（ａ−１）中、Ｒａは水素原子又は１価の有機基を示し、Ｘは加水分解性基を示し、ｎは０〜２の整数を示す。式（ｂ−１）中、Ｒ１ｂは単結合又は炭素数１〜５のアルキレン基を示し、ｍは１〜５の整数を示す。2014139271.tif 000013【選択図】なし【特許請求の範囲】
【請求項１】
下記式（ａ−１）で表される少なくとも１種のシラン化合物の部分縮合物であるシロキサンポリマー（Ａ）と、下記式（ｂ−１）で表される構成単位（ｂ１）を有する、前記シロキサンポリマー（Ａ）とは異なるシロキサンポリマー（Ｂ）とを含有する絶縁膜形成用組成物。
【化１】
2014139271.tif 000011
［式（ａ−１）中、Ｒａは水素原子又は１価の有機基を示し、Ｘは加水分解性基を示し、ｎは０〜２の整数を示す。式（ｂ−１）中、Ｒ１ｂは単結合又は炭素数１〜５のアルキレン基を示し、ｍは１〜５の整数を示す。］
【請求項２】
露光により酸を発生する光酸発生剤をさらに含有する請求項１記載の絶縁膜形成用組成物。
【請求項３】
前記シロキサンポリマー（Ｂ）が下記式（ｂ−２）で表される構成単位（ｂ２）をさらに有する請求項１又は２記載の絶縁膜形成用組成物。
【化２】
2014139271.tif 000012
［式（ｂ−２）中、Ｒ２ｂは炭素数１〜１０のアルキル基又は炭素数６〜１５のアリール基を示す。］
【請求項４】
支持体上に、請求項１記載の絶縁膜形成用組成物を用いて被膜を形成する工程と、
前記被膜を焼成する工程とを含む絶縁膜の製造方法。
【請求項５】
支持体上に、請求項２記載の絶縁膜形成用組成物を用いて被膜を形成する工程と、
前記被膜を露光する工程と、
露光後の前記被膜を現像してパターンを形成する工程と、
前記パターンを焼成する工程とを含む絶縁膜の製造方法。
【請求項６】
請求項４又は５記載の絶縁膜の製造方法によって製造された絶縁膜。
【発明の詳細な説明】
【技術分野】
【０００１】
本発明は、絶縁膜形成用組成物、その絶縁膜形成用組成物を用いた絶縁膜の製造方法、及びその製造方法によって製造された絶縁膜に関する。
【背景技術】
【０００２】
半導体デバイスの高集積化に対する要求は益々高まっており、例えばＵＬＳＩ（超ＬＳＩ）の高速化・低消費電力化を達成するための技術に対する関心は高い。中でも配線抵抗・配線容量の低減化は重要であり、そのために層間絶縁膜の誘電率をより低下させたり、配線や層間絶縁膜をより厚膜化したりすることが求められている。
【０００３】
従来、絶縁膜形成用の組成物としては、シロキサンポリマーを含有するものが多用されている。そのうち感光性（ネガ型）であるものの一例として、特許文献１には、特定のシロキサンポリマーと光酸発生剤とを含有し、シロキサンポリマーの脱水縮合反応により硬化するものが開示されている。また、特許文献２には、水酸基を有する特定のシロキサンポリマーと光酸発生剤と架橋剤とを含有し、シロキサンポリマーの架橋反応により硬化するものが開示されている。
【先行技術文献】
【特許文献】
【０００４】
【特許文献１】特開２００１−０８３７１０号公報
【特許文献２】特開２０１１−２５７６３５号公報
【発明の概要】
【発明が解決しようとする課題】
【０００５】
しかし、特許文献１の組成物は誘電率が比較的低いものの、酸発生剤の溶解性に起因し、厚膜化のために組成物を高粘度化することが困難であるという問題があった。また、特許文献１の組成物は焼成時の収縮応カが大きく、膜厚が厚くなるとクラックが発生し易くなるという問題があった。
一方、特許文献２の組成物は、厚膜化は可能であるものの、特許文献１の組成物よりも誘電率が高いものであった。
【０００６】
本発明は、このような従来の実情に鑑みてなされたものであり、低誘電率かつ厚膜の絶縁膜を形成することが可能な絶縁膜形成用組成物、その絶縁膜形成用組成物を用いた絶縁膜の製造方法、及びその製造方法によって製造された絶縁膜を提供することを目的とする。
【課題を解決するための手段】
【０００７】
本発明者らは、上記目的を達成するため鋭意研究を重ねた。その結果、特定の２種類のシロキサンポリマーを組み合わせた組成物を用いることにより、従来よりも低誘電率かつ厚膜の絶縁膜を形成できることを見出し、本発明を完成するに至った。具体的には、本発明は以下のようなものを提供する。
【０００８】
本発明の第１の態様は、下記式（ａ−１）で表される少なくとも１種のシラン化合物の部分縮合物であるシロキサンポリマー（Ａ）と、下記式（ｂ−１）で表される構成単位（ｂ１）を有する、上記シロキサンポリマー（Ａ）とは異なるシロキサンポリマー（Ｂ）とを含有する絶縁膜形成用組成物である。
【０００９】
【化１】
2014139271.tif 000002
［式（ａ−１）中、Ｒａは水素原子又は１価の有機基を示し、Ｘは加水分解性基を示し、ｎは０〜２の整数を示す。式（ｂ−１）中、Ｒ１ｂは単結合又は炭素数１〜５のアルキレン基を示し、ｍは１〜５の整数を示す。］
【００１０】
また、本発明の第２の態様は、支持体上に、第１の態様に係る絶縁膜形成用組成物を用いて被膜を形成する工程と、上記被膜を焼成する工程とを含む絶縁膜の製造方法である。
【００１１】
なお、第１の態様に係る絶縁膜形成用組成物は、露光により酸を発生する光酸発生剤をさらに含有していてもよい。この場合、第２の態様に係る絶縁膜の製造方法は、支持体上に、第１の態様に係る絶縁膜形成用組成物を用いて被膜を形成する工程と、上記被膜を露光する工程と、露光後の上記被膜を現像してパターンを形成する工程と、上記パターンを焼成する工程とを含む。
【００１２】
また、本発明の第３の態様は、第２の態様に係る絶縁膜の製造方法によって製造された絶縁膜である。
【発明の効果】
【００１３】
本発明によれば、低誘電率かつ厚膜の絶縁膜を形成することが可能な絶縁膜形成用組成物、その絶縁膜形成用組成物を用いた絶縁膜の製造方法、及びその製造方法によって製造された絶縁膜を提供することができる。
【発明を実施するための形態】
【００１４】
≪絶縁膜形成用組成物≫
本発明に係る絶縁膜形成用組成物は、シロキサンポリマー（Ａ）、シロキサンポリマー（Ｂ）という異なる２種類のシロキサンポリマーを必須に含有する。この絶縁膜形成用組成物は非感光性であっても感光性（ネガ型）であってもよく、感光性（ネガ型）である場合には光酸発生剤を必須に含有する。以下、絶縁膜形成用組成物に含有される各成分について詳細に説明する。
【００１５】
＜シロキサンポリマー（Ａ）＞
シロキサンポリマー（Ａ）は、下記式（ａ−１）で表される少なくとも１種のシラン化合物の部分縮合物である。
【００１６】
【化２】
2014139271.tif 000003
【００１７】
上記式（ａ−１）中、Ｒａは水素原子又は１価の有機基を示す。１価の有機基としては、例えば炭素数１〜２０の有機基が挙げられる。具体的には、例えば、メチル基、エチル基、プロピル基等のアルキル基；ビニル基、アリル基、プロペニル基等のアルケニル基；フェニル基、ナフチル基等のアリール基；ベンジル基、フェニルエチル基等のアラルキル基；等が挙げられる。上記のアルキル基、アルケニル基、アリール基、アラルキル基は、置換基を有していてもよい。置換基としては、グリシジル基等のオキシラン含有基；アミノ基、ジメチルアミノ基等のアミノ含有基；フッ素原子等のハロゲン原子；等が挙げられる。
これらの中でも、炭素数１〜６のアルキル基、アリール基が好ましく、メチル基、エチル基、プロピル基、フェニル基がより好ましく、メチル基が特に好ましい。
【００１８】
上記式（ａ−１）中、Ｘは加水分解性基を示す。加水分解性基としては、メトキシ基、エトキシ基、プロポキシ基、イソプロポキシ基、ブトキシ基、ｓｅｃ−ブトキシ基、ｔ−ブトキシ基等のアルコキシ基；ビニロキシ基、２−プロペノキシ基等のアルケノキシ基；フェニルオキシ基、アセトキシ基等のアシロキシ基；ブタノキシム基等のオキシム基；アミノ基、ジメチルアミノ基等のアミノ含有基；フッ素原子、塩素原子等のハロゲン原子；等が挙げられる。
これらの中でも、炭素数１〜５のアルコキシ基、ハロゲン原子が好ましく、特に加水分解縮合時の制御のし易さから、メトキシ基、エトキシ基、イソプロポキシ基、ブトキシ基、塩素原子が好ましい。
【００１９】
上記式（ａ−１）中、ｎは０〜２の整数を示す。この中でも、絶縁膜の機械強度をより向上させる観点から、ｎ＝０であるシラン化合物が含まれていることが好ましい。また、ｎ＝１，２である場合には、Ｒａが１価の有機基であるシラン化合物を用いることが好ましい。
【００２０】
上記式（ａ−１）で表されるシラン化合物の具体例としては、例えば以下のものが挙げられる。
ｎ＝０である場合、具体例としては、テトラメトキシシラン、テトラエトキシシラン、テトラプロポキシシラン、テトラブトキシシラン、テトラペンチルオキシシラン、トリメトキシモノエトキシシラン、ジメトキシジエトキシシラン、トリエトキシモノメトキシシラン、トリメトキシモノプロポキシシラン、モノメトキシトリブトキシシラン、モノメトキシトリペンチルオキシシラン、ジメトキシジプロポキシシラン、トリプロポキシモノメトキシシラン、トリメトキシモノブトキシシラン、ジメトキシジブトキシシラン、トリエトキシモノプロポキシシラン、ジエトキシジプロポキシシラン、トリブトキシモノプロポキシシラン、ジメトキシモノエトキシモノブトキシシラン、ジエトキシモノメトキシモノブトキシシラン、ジエトキシモノプロポキシモノブトキシシラン、ジプロポキシモノメトキシモノエトキシシラン、ジプロポキシモノメトキシモノブトキシシラン、ジプロポキシモノエトキシモノブトキシシラン、ジブトキシモノメトキシモノエトキシシラン、ジブトキシモノエトキシモノプロポキシシラン、モノメトキシモノエトキシモノプロポキシモノブトキシシランや、これらの化合物のアルコキシ基の一部又は全部を塩素原子で置き換えた化合物等が挙げられる。これらの中でも、テトラメトキシシラン、テトラエトキシシランが好ましい。
【００２１】
ｎ＝１である場合、具体例としては、トリメトキシシラン、トリエトキシシラン、トリプロポキシシラン、トリペンチルオキシシラン、ジメトキシモノエトキシシラン、ジエトキシモノメトキシシラン、ジプロポキシモノメトキシシラン、ジプロポキシモノエトキシシラン、ジペンチルオキシルモノメトキシシラン、ジペンチルオキシモノエトキシシラン、ジペンチルオキシモノプロポキシシラン、メトキシエトキシプロポキシシラン、モノプロポキシジメトキシシラン、モノプロポキシジエトキシシラン、モノブトキシジメトキシシラン、モノペンチルオキシジエトキシシラン、メチルトリメトキシシラン、メチルトリエトキシシラン、メチルトリプロポキシシラン、メチルトリペンチルオキシシラン、エチルトリメトキシシラン、エチルトリプロポキシシラン、エチルトリペンチルオキシシラン、プロピルトリメトキシシラン、プロピルトリエトキシシラン、プロピルトリペンチルオキシシラン、ブチルトリメトキシシラン、ブチルトリエトキシシラン、ブチルトリプロポキシシラン、ブチルトリペンチルオキシシラン、メチルモノメトキシジエトキシシラン、エチルモノメトキシジエトキシシラン、プロピルモノメトキシジエトキシシラン、ブチルモノメトキシジエトキシシラン、メチルモノメトキシジプロポキシシラン、メチルモノメトキシジペンチルオキシシラン、エチルモノメトキシジプロポキシシラン、エチルモノメトキシジペンチルオキシシラン、プロピルモノメトキシジプロポキシシラン、プロピルモノメトキシジペンチルオキシシラン、ブチルモノメトキシジブロポキシシラン、ブチルモノメトキシジペンチルオキシシラン、メチルメトキシエトキシプロポキシシラン、プロピルメトキシエトキシプロポキシシラン、ブチルメトキシエトキシプロポキシシラン、メチルモノメトキシモノエトキシモノブトキシシラン、エチルモノメトキシモノエトキシモノブトキシシラン、プロピルモノメトキシモノエトキシモノブトキシシラン、ブチルモノメトキシモノエトキシモノブトキシシランや、これらの化合物のアルコキシ基の一部又は全部を塩素原子で置き換えた化合物等が挙げられる。これらの中でも、トリメトキシシラン、トリエトキシシラン、メチルトリメトキシシランが好ましい。
【００２２】
ｎ＝２である場合、具体例としては、ジメトキシシラン、ジエトキシシラン、ジプロポキシシラン、ジペンチルオキシシラン、メトキシエトキシシラン、メトキシプロポキシシラン、メトキシペンチルオキシシラン、エトキシプロポキシシラン、エトキシペンチルオキシシラン、メチルジメトキシシラン、メチルメトキシエトキシシラン、メチルジエトキシシラン、メチルメトキシプロポキシシラン、メチルメトキシペンチルオキシシラン、エチルジプロポキシシラン、エチルメトキシプロポキシシラン、エチルジペンチルオキシシラン、プロピルジメトキシシラン、プロピルメトキシエトキシシラン、プロピルエトキシプロポキシシラン、プロピルジエトキシシラン、プロピルジペンチルオキシシラン、ブチルジメトキシシラン、ブチルメトキシエトキシシラン、ブチルジエトキシシラン、ブチルエトキシプロポキシシシラン、ブチルジプロポキシシラン、ブチルメチルジペンチルオキシシラン、ジメチルジメトキシシラン、ジメチルメトキシエトキシシラン、ジメチルジエトキシシラン、ジメチルジペンチルオキシシラン、ジメチルエトキシプロポキシシラン、ジメチルジプロポキシシラン、ジエチルジメトキシシラン、ジエチルメトキシプロポキシシラン、ジエチルジエトキシシラン、ジエチルエトキシプロポキシシラン、ジプロピルジメトキシシラン、ジプロピルジエトキシシラン、ジプロピルジペンチルオキシシラン、ジブチルジメトキシシラン、ジブチルジエトキシシラン、ジブチルジプロポキシシラン、ジブチルメトキシペンチルオキシシラン、メチルエチルジメトキシシラン、メチルエチルジエトキシシラン、メチルエチルジプロポキシシラン、メチルエチルジペンチルオキシシラン、メチルプロピルジメトキシシラン、メチルプロピルジエトキシシラン、メチルブチルジメトキシシラン、メチルブチルジエトキシシラン、メチルブチルジプロポキシシラン、メチルエチルエトキシプロポキシシラン、エチルプロピルジメトキシシラン、エチルプロピルメトキシエトキシシラン、ジプロピルジメトキシシラン、ジプロピルメトキシエトキシシラン、プロピルブチルジメトキシシラン、プロピルブチルジエトキシシラン、ジブチルメトキシエトキシシラン、ジブチルメトキシプロポキシシラン、ジブチルエトキシプロポキシシランや、これらの化合物のアルコキシ基の一部又は全部を塩素原子で置き換えた化合物等が挙げられる。これらの中でも、ジメトキシシラン、ジエトキシシラン、メチルジメトキシシラン、メチルジエトキシシランが好ましい。
【００２３】
上記シラン化合物の中では、ｎ＝０であるシラン化合物とｎ＝１であるシラン化合物とを組み合わせて用いることが好ましく、メチルトリアルコキシシランとテトラアルコキシシランとを組み合わせて用いることが特に好ましい。メチルトリアルコキシシランとテトラアルコキシシランとの配合モル比は、３０：７０〜９０：１０が好ましく、６０：４０〜９０：１０がより好ましい。このような配合モル比とすることにより、絶縁膜の誘電率をより低下させることができる。
【００２４】
シロキサンポリマー（Ａ）は、１種以上の上記シラン化合物を有機溶剤に溶解した溶液に水及び酸触媒を添加し、加水分解縮合することにより得ることができる。
【００２５】
この有機溶剤としては、後述する有機溶剤を用いることができる。有機溶剤は、例えば、シラン化合物１モルに対して１０〜３０倍モルの割合で用いられる。
【００２６】
縮合の前提となるシラン化合物の加水分解の度合いは、添加する水の量により調整することができる。一般的には、シラン化合物の合計モル数に対して１〜１０倍モルの割合で添加することが好ましく、１．５〜８倍モルの割合で添加することがより好ましい。
【００２７】
酸触媒としては、従来慣用的に使用されている有機酸、無機酸のいずれも使用することができる。有機酸としては、酢酸、プロピオン酸、酪酸等の有機カルボン酸が挙げられる。無機酸としては、塩酸、硝酸、硫酸、燐酸等が挙げられる。
【００２８】
加水分解縮合反応は、通常５〜１００時間程度で完了する。加水分解されたシラン化合物は、その後、縮合反応を起こし、その結果、Ｓｉ−Ｏ−Ｓｉのネットワークが形成されてシロキサンポリマー（Ａ）が得られる。
【００２９】
シロキサンポリマー（Ａ）の質量平均分子量（ゲルパーミエーションクロマトグラフィーによるポリスチレン換算質量。以下同じ。）は、１０００〜１００００であることが好ましく、１０００〜７０００であることがより好ましく、２０００〜５０００であることがさらに好ましい。
【００３０】
シロキサンポリマー（Ａ）の含有量は、絶縁膜形成用組成物中、ＳｉＯ２換算濃度として２〜５０質量％が好ましく、５〜２５質量％がより好ましい。
【００３１】
＜シロキサンポリマー（Ｂ）＞
シロキサンポリマー（Ｂ）は、下記式（ｂ−１）で表される構成単位（ｂ１）を少なくとも有する。
【００３２】
【化３】
2014139271.tif 000004
【００３３】
上記式（ｂ−１）中、Ｒ１ｂは単結合又は炭素数１〜５のアルキレン基を示す。アルキレン基としては、メチレン基、エチレン基、プロピレン基、イソプロピレン基、ブチレン基、ペンチレン基等が挙げられ、メチレン基が特に好ましい。
【００３４】
上記式（ｂ−１）中、ｍは１〜５の整数を示し、１又は２が好ましく、１が特に好ましい。ｍ＝１である場合、フェノール性水酸基の置換位置は特に限定されないが、工業的にはパラ位が好ましい。
【００３５】
シロキサンポリマー（Ｂ）中の構成単位（ｂ１）の割合は、３０〜１００モル％が好ましく、５０〜７０モル％がより好ましい。
【００３６】
シロキサンポリマー（Ｂ）は、下記式（ｂ−２）で表される構成単位（ｂ２）をさらに有することが好ましい。
【００３７】
【化４】
2014139271.tif 000005
【００３８】
上記式（ｂ−２）中、Ｒ２ｂは炭素数１〜１０のアルキル基又は炭素数６〜１５のアリール基を示す。アルキル基としては、メチル基、エチル基、プロピル基、イソプロピル基、ブチル基、ｔ−ブチル基、ペンチル基、オクチル基、デシル基等が挙げられる。アリール基としては、フェニル基、ナフチル基、アントラセニル基、フェナントリル基等が挙げられる。
これらの中でも、絶縁膜の誘電率をより低下させる観点から、炭素数１〜５のアルキル基が好ましく、炭素数１〜３のアルキル基がより好ましく、メチル基又はエチル基がさらに好ましい。
【００３９】
シロキサンポリマー（Ｂ）が構成単位（ｂ２）を有する場合、その割合は、シロキサンポリマー（Ｂ）中、７０モル％以下が好ましく、３０〜５０モル％がより好ましい。また、構成単位（ｂ１）と構成単位（ｂ２）との比率（ｂ１）／（ｂ２）は、モル比で４０／６０〜９０／１０であることが好ましく、５０／５０〜８０／２０であることがより好ましく、６０／４０〜７０／３０であることがさらに好ましい。
【００４０】
シロキサンポリマー（Ｂ）は、下記式（ｂ−３−１）又は（ｂ−３−２）のように、Ｓｉ原子にオキシラン含有基又はオキセタン含有基が結合した構成単位（ｂ３）をさらに有していてもよい。
【００４１】
【化５】
2014139271.tif 000006
【００４２】
上記式（ｂ−３−１）、（ｂ−３−２）中、Ｒ３ｂは水素原子又は１価の有機基を示す。１価の有機基としては、例えば炭素数１〜２０の有機基が挙げられる。具体的には、例えば、メチル基、エチル基、プロピル基等のアルキル基；フェニル基、ナフチル基等のアリール基；これらの組み合わせ等が挙げられる。これらの中でも、水素原子、炭素数１〜６のアルキル基が好ましい。
【００４３】
上記式（ｂ−３−１）、（ｂ−３−２）中、Ｒ４ｂは２価の有機基を示す。２価の有機基としては、例えば炭素数１〜２０の有機基が挙げられる。具体的には、例えば、メチレン基、エチレン基、プロピレン基等のアルキレン基；フェニレン基等のアリーレン基；これらの組み合わせ等が挙げられる。これらの中でも、炭素数１〜５のアルキレン基が好ましい。この有機基は、エーテル結合やエステル結合を含んでいてもよい。
【００４４】
上記式（ｂ−３−１）、（ｂ−３−２）においてＳｉ原子に結合しているオキシラン含有基又はオキセタン含有基の具体例としては、オキシラニル基、グリシジル基、オキシラニルエチル基、グリシジルオキシプロピル基、グリシジルオキシフェニル基、オキセタニル基、（３’−メチル−３’−オキセタニル）メチル基、２−（３’−メチル−３’−オキセタニル）エチル基、（３’−メチル−３’−オキセタニル）メチルオキシエチル基、（３’−メチル−３’−オキセタニル）メチルオキシプロピル基、（３’−エチル−３’−オキセタニル）メチル基、２−（３’−エチル−３’−オキセタニル）エチル基、（３’−エチル−３’−オキセタニル）メチルオキシエチル基、（３’−エチル−３’−オキセタニル）メチルオキシプロピル基等が挙げられる。
【００４５】
シロキサンポリマー（Ｂ）が構成単位（ｂ３）を有する場合、その割合は、シロキサンポリマー（Ｂ）中、３０モル％以下が好ましく、５〜１５モル％がより好ましい。
【００４６】
本発明に係る絶縁膜形成用組成物が感光性（ネガ型）である場合、シロキサンポリマー（Ｂ）は、下記式（ｂ−４）のように、Ｓｉ原子にエチレン性二重結合含有基が結合した構成単位（ｂ４）をさらに有していてもよい。
【００４７】
【化６】
2014139271.tif 000007
【００４８】
上記式（ｂ−４）中、Ｒ５ｂは水素原子又はメチル基を示し、Ｒ６ｂは炭素数１〜５のアルキレン基を示す。アルキレン基としては、メチレン基、エチレン基、プロピレン基、イソプロピレン基、ブチレン基、ペンチレン基等が挙げられ、メチレン基、エチレン基、プロピレン基が好ましい。
上記式（ｂ−４）においてＳｉ原子に結合しているエチレン性二重結合含有基の具体例としては、（メタ）アクリロイルオキシメチル基、２−（メタ）アクリロイルオキシエチル基、３−（メタ）アクリロイルオキシプロピル基等が挙げられる。なお、本明細書において「（メタ）アクリロイル」とは、アクリロイル及びメタクリロイルの一方又は両方を意味する。
【００４９】
シロキサンポリマー（Ｂ）が構成単位（ｂ４）を有する場合、その割合は、シロキサンポリマー（Ｂ）中、３０モル％以下が好ましく、５〜１５モル％がより好ましい。
【００５０】
シロキサンポリマー（Ｂ）は、シロキサンポリマー（Ａ）と同様にして得ることができる。すなわち、シロキサンポリマー（Ｂ）の各構成単位に対応する加水分解性のシラン化合物を有機溶剤に溶解した溶液に水及び酸触媒を添加し、加水分解縮合することにより得ることができる。
【００５１】
シロキサンポリマー（Ｂ）の質量平均分子量は、１０００〜１００００であることが好ましく、１０００〜８０００であることがより好ましく、３０００〜７０００であることがさらに好ましい。
【００５２】
シロキサンポリマー（Ｂ）の含有量は、絶縁膜形成用組成物中、ＳｉＯ２換算濃度として１〜３５質量％が好ましく、２〜２０質量％がより好ましい。
また、シロキサンポリマー（Ａ）の含有量とシロキサンポリマー（Ｂ）の含有量との比率（Ａ）／（Ｂ）は、ＳｉＯ２換算の質量比で１０／９０〜９０／１０であることが好ましく、３０／７０〜９０／１０であることがより好ましい。この範囲とすることにより、低誘電率の絶縁膜を形成することが容易になる。
【００５３】
＜光酸発生剤＞
本発明に係る絶縁膜形成用組成物が感光性（ネガ型）である場合、露光により酸を発生する光酸発生剤をさらに含有する。酸を発生させるための露光光としては、紫外線、放射線、電子線等の活性エネルギー線が用いられる。
光酸発生剤としては、公知の光酸発生剤を特に限定されることなく用いることができるが、具体例としては、ヨードニウム塩やスルホニウム塩等のオニウム塩系酸発生剤、オキシムスルホネート系酸発生剤、ビスアルキル又はビスアリールスルホニルジアゾメタン類、ポリ（ビススルホニル）ジアゾメタン類、ジアゾメタンニトロベンジルスルホネート類等のジアゾメタン系酸発生剤、イミノスルホネート系酸発生剤、ジスルホン系酸発生剤等が挙げられる。この光酸発生剤は、１種を単独で使用してもよく、２種以上を組み合わせて使用してもよい。
【００５４】
オニウム塩系酸発生剤としては、例えば、ジフェニルヨードニウムのトリフルオロメタンスルホネート又はノナフルオロブタンスルホネート、ビス（４−ｔｅｒｔ−ブチルフェニル）ヨードニウムのトリフルオロメタンスルホネート又はノナフルオロブタンスルホネート、トリフェニルスルホニウムのトリフルオロメタンスルホネート、そのヘプタフルオロプロパンスルホネート又はそのノナフルオロブタンスルホネート、トリ（４−メチルフェニル）スルホニウムのトリフルオロメタンスルホネート、そのヘプタフルオロプロパンスルホネート又はそのノナフルオロブタンスルホネート、ジメチル（４−ヒドロキシナフチル）スルホニウムのトリフルオロメタンスルホネート、そのヘプタフルオロプロパンスルホネート又はそのノナフルオロブタンスルホネート、モノフェニルジメチルスルホニウムのトリフルオロンメタンスルホネート、そのヘプタフルオロプロパンスルホネート又はそのノナフルオロブタンスルホネート、ジフェニルモノメチルスルホニウムのトリフルオロメタンスルホネート、そのヘプタフルオロプロパンスルホネート又はそのノナフルオロブタンスルホネート等が挙げられる。これらの中でも、フッ素化アルキルスルホン酸イオンをアニオンとするオニウム塩が好ましい。
【００５５】
オキシムスルホネート系酸発生剤としては、例えば、α−（メチルスルホニルオキシイミノ）−フェニルアセトニトリル、α−（メチルスルホニルオキシイミノ）−ｐ−メトキシフェニルアセトニトリル、α−（トリフルオロメチルスルホニルオキシイミノ）−フェニルアセトニトリル、α−（トリフルオロメチルスルホニルオキシイミノ）−ｐ−メトキシフェニルアセトニトリル、α−（エチルスルホニルオキシイミノ）−ｐ−メトキシフェニルアセトニトリル、α−（プロピルスルホニルオキシイミノ）−ｐ−メチルフェニルアセトニトリル、α−（メチルスルホニルオキシイミノ）−ｐ−ブロモフェニルアセトニトリル、ビス−Ｏ−（ｎ−ブチルスルホニル）−α−ジメチルグリオキシム等が挙げられる。これらの中でも、α−（メチルスルホニルオキシイミノ）−ｐ−メトキシフェニルアセトニトリル、ビス−Ｏ−（ｎ−ブチルスルホニル）−α−ジメチルグリオキシムが好ましい。
【００５６】
ジアゾメタン系酸発生剤のうち、ビスアルキル又はビスアリールスルホニルジアゾメタン類としては、例えば、ビス（イソプロピルスルホニル）ジアゾメタン、ビス（ｐ−トルエンスルホニル）ジアゾメタン、ビス（１，１−ジメチルエチルスルホニル）ジアゾメタン、ビス（シクロヘキシルスルホニル）ジアゾメタン、ビス（２，４−ジメチルフェニルスルホニル）ジアゾメタン等が挙げられる。
【００５７】
また、ポリ（ビススルホニル）ジアゾメタン類としては、例えば、１，３−ビス（フェニルスルホニルジアゾメチルスルホニル）プロパン、１，４−ビス（フェニルスルホニルジアゾメチルスルホニル）ブタン、１，６−ビス（フェニルスルホニルジアゾメチルスルホニル）ヘキサン、１，１０−ビス（フェニルスルホニルジアゾメチルスルホニル）デカン、１，２−ビス（シクロヘキシルスルホニルジアゾメチルスルホニル）エタン、１，３−ビス（シクロヘキシルスルホニルジアゾメチルスルホニル）プロパン、１，６−ビス（シクロヘキシルスルホニルジアゾメチルスルホニル）ヘキサン、１，１０−ビス（シクロヘキシルスルホニルジアゾメチルスルホニル）デカン等が挙げられる。
【００５８】
光酸発生剤の含有量は、シロキサンポリマー（Ａ）とシロキサンポリマー（Ｂ）との合計含有量に対して０．１〜３０質量％であることが好ましく、０．５〜１５質量％であることがより好ましい。この範囲とすることにより、絶縁膜形成用組成物の保存安定性を保った上で、絶縁膜形成用組成物を十分に硬化させ、所望のパターンの絶縁膜を形成することができる。
【００５９】
＜含窒素有機化合物＞
本発明に係る絶縁膜形成用組成物は、含窒素有機化合物を含有していてもよい。この含窒素有機化合物としては、トリメチルアミン、ジエチルアミン、トリエチルアミン、ジ−ｎ−プロピルアミン、トリ−ｎ−プロピルアミン、トリペンチルアミン、トリ−ｎ−ヘプチルアミン、トリ−ｎ−オクチルアミン、ジ−ｎ−ヘプチルアミン、ジ−ｎ−オクチルアミン、トリ−ｎ−ドデシルアミン等のアルキルアミン；ジエタノールアミン、トリエタノールアミン、ジイソプロパノールアミン、トリイソプロパノールアミン、ジ−ｎ−オクタノールアミン、トリ−ｎ−オクタノールアミン等のアルキルアルコールのアミン；等が挙げられる。この含窒素有機化合物は、１種を単独で使用してもよく、２種以上を組み合わせて使用してもよい。
【００６０】
含窒素有機化合物の含有量は、シロキサンポリマー（Ａ）とシロキサンポリマー（Ｂ）との合計含有量に対して０．０１〜１０質量％であることが好ましく、０．０１〜５質量％であることがより好ましい。この範囲とすることにより、絶縁膜形成用組成物の保存安定性を保った上で、絶縁膜形成用組成物が感光性（ネガ型）である場合に形成される絶縁膜のパターン形状を良好なものにすることができる。
【００６１】
＜硬化促進触媒＞
本発明に係る絶縁膜形成用組成物は、硬化促進触媒を含有していてもよい。この硬化促進触媒は、露光によって酸又は塩基を発生するような通常の光酸発生剤又は光塩基発生剤とは異なるものであり、例えば、水酸化ナトリウム、塩化ナトリウム、水酸化カリウム、塩化カリウム等のアルカリ金属類；オニウム塩；等が例示される（特許第３７８１０４９号公報等を参照）。この硬化促進触媒は、１種を単独で使用してもよく、２種以上を組み合わせて使用してもよい。
【００６２】
この硬化促進触媒の中でも、絶縁膜形成用組成物の保存安定性等の観点からオニウム塩が好ましく、４級アンモニウム塩がより好ましい。
オニウム塩としては、例えば、アンモニウムヒドロキシド、アンモニウムフルオライド、アンモニウムクロライド、アンモニウムブロマイド、ヨウ化アンモニウム、燐酸アンモニウム塩、硝酸アンモニウム塩、ホウ酸アンモニウム塩、硫酸アンモニウム塩、蟻酸アンモニウム塩、マレイン酸アンモニウム塩、フマル酸アンモニウム塩、フタル酸アンモニウム塩、マロン酸アンモニウム塩、コハク酸アンモニウム塩、酒石酸アンモニウム塩、リンゴ酸アンモニウム塩、乳酸アンモニウム塩、クエン酸アンモニウム塩、酢酸アンモニウム塩、プロピオン酸アンモニウム塩、ブタン酸アンモニウム塩、ペンタン酸アンモニウム塩、ヘキサン酸アンモニウム塩、ヘプタン酸アンモニウム塩、オクタン酸アンモニウム塩、ノナン酸アンモニウム塩、デカン酸アンモニウム塩、シュウ酸アンモニウム塩、アジピン酸アンモニウム塩、セバシン酸アンモニウム塩、酪酸アンモニウム塩、オレイン酸アンモニウム塩、ステアリン酸アンモニウム塩、リノール酸アンモニウム塩、リノレイン酸アンモニウム塩、サリチル酸アンモニウム塩、ベンゼンスルホン酸アンモニウム塩、安息香酸アンモニウム塩、ｐ−アミノ安息香酸アンモニウム塩、ｐ−トルエンスルホン酸アンモニウム塩、メタンスルホン酸アンモニウム塩、トリフルオロメタンスルホン酸アンモニウム塩、トリフルオロエタンスルホン酸アンモニウム塩等のアンモニウム塩化合物が挙げられる。また、上記アンモニウム塩化合物のアンモニウム部位がメチルアンモニウム、ジメチルアンモニウム、トリメチルアンモニウム、テトラメチルアンモニウム、エチルアンモニウム、ジエチルアンモニウム、トリエチルアンモニウム、テトラエチルアンモニウム、プロピルアンモニウム、ジプロピルアンモニウム、トリプロピルアンモニウム、テトラプロピルアンモニウム、ブチルアンモニウム、ジブチルアンモニウム、トリブチルアンモニウム、テトラブチルアンモニウム、エタノールアンモニウム、ジエタノールアンモニウム、トリエタノールアンモニウム等に置換されたアンモニウム塩化合物等も挙げられる。
これらの中でも、硬化促進の観点から、テトラメチルアンモニウム硝酸塩、テトラメチルアンモニウム酢酸塩、テトラメチルアンモニウムプロピオン酸塩、テトラメチルアンモニウムマレイン酸塩、テトラメチルアンモニウム硫酸塩等が好ましい。
【００６３】
硬化促進触媒の含有量は、シロキサンポリマー（Ａ）とシロキサンポリマー（Ｂ）との合計含有量に対して０．０００１〜５質量％であることが好ましく、０．０００１〜１質量％であることがより好ましく、０．０００１〜０．１質量％であることがさらに好ましい。この範囲とすることにより、絶縁膜形成用組成物の保存安定性を保った上で、絶縁膜形成用組成物の硬化性を適度に調整することができる。
【００６４】
＜空孔形成剤＞
本発明に係る絶縁膜形成用組成物は、空孔形成剤を含有していてもよい。空孔形成剤としては、ポリアルキレングリコール又はその少なくとも１つの末端がアルキル化された化合物：６単糖類誘導体１〜２２個からなる単糖類、二糖類、多糖類、又はそれらの誘導体；過酸化ベンゾイル等の有機過酸化物；等が挙げられる。この空孔形成剤は、１種を単独で使用してもよく、２種以上を組み合わせて使用してもよい。
【００６５】
この空孔形成剤の中でも、ポリアルキレングリコール又はその少なくとも１つの末端がアルキル化された化合物が好ましい。
ポリアルキレングリコールにおけるアルキレン基の炭素数は、１〜５が好ましく、１〜３がより好ましい。具体的には、ポリエチレングリコール、ポリプロピレングリコール等が挙げられる。
ポリアルキレングリコールの少なくとも１つの末端がアルキル化された化合物とは、すくなくとも１つの上記末端の水酸基がアルキル基によってアルコキシ化されたものである。上記末端のアルコキシ化に用いられるアルキル基の炭素数は、１〜５であることが好ましく、１〜３であることがより好ましい。具体的には、メチル基、エチル基、プロピル基等の直鎖状のアルキル基が好ましい。
ポリアルキレングリコール又はその少なくとも１つの末端がアルキル化された化合物の質量平均分子量は、１００〜１００００であることが好ましく、２００〜５０００であることがより好ましく、４００〜４０００であることがさらに好ましい。
【００６６】
空孔形成剤の含有量は、シロキサンポリマー（Ａ）とシロキサンポリマー（Ｂ）との合計含有量に対して２５〜２００質量％であることが好ましく、３０〜１００質量％であることがより好ましい。この範囲とすることにより、絶縁膜の機械的強度を保ちながら、誘電率をより低下させることができる。
【００６７】
＜有機溶剤＞
本発明に係る絶縁膜形成用組成物は、塗布性を改善したり、粘度を調節したりするために、有機溶剤を含有することが好ましい。
有機溶剤としては、特に限定されないが、例えば、ベンゼン、トルエン、キシレン、メチルエチルケトン、アセトン、メチルイソブチルケトン、シクロヘキサノン、メタノール、エタノール、プロパノール、ブタノール、ヘキサノール、シクロヘキサノール、エチレングリコール、ジエチレングリコール、グリセリン、エチレングリコールモノメチルエーテル、エチレングリコールモノエチルエーテル、プロピレングリコールモノメチルエーテル、プロピレングリコールモノエチルエーテル、ジエチレングリコールモノメチルエーテル、ジエチレングリコールモノエチルエーテル、ジエチレングリコールジメチルエーテル、ジエチレングリコールジエチルエーテル、３−メトキシブチルアセテート（ＭＡ）、３−メトキシブタノール（ＢＭ）、３−メチル−３−メトキシブチルアセテート、プロピレングリコールモノメチルエーテル（ＰＧＭＥ）、プロピレングリコールモノメチルエーテルアセテート（ＰＧＭＥＡ）、プロピレングリコールモノメチルエーテルプロピオネート、プロピレングリコールモノエチルエーテルプロピオネート、炭酸メチル、炭酸エチル、炭酸プロピル、炭酸ブチル等が挙げられる。この有機溶剤は、１種を単独で使用してもよく、２種以上を組み合わせて使用してもよい。
【００６８】
有機溶剤の含有量は特に限定されず、基板等に塗布可能な濃度となる範囲において、塗布膜厚に応じて適宜設定される。一例としては、絶縁膜形成用組成物の固形分濃度が２〜３０質量％、好ましくは５〜２０質量％の範囲内となるように用いられる。
【００６９】
＜その他の成分＞
本発明に係る絶縁膜形成用組成物は、所望により、従来公知の添加剤を含有していてもよい。添加剤としては、ラジカル性光重合開始剤、光増感剤、付加的樹脂、界面活性剤、可塑剤、安定剤、紫外線吸収剤、シランカップリング剤、着色剤等が挙げられる。
【００７０】
本発明に係る絶縁膜形成用組成物によれば、低誘電率かつ厚膜の絶縁膜を形成することが可能である。その理由の詳細は不明であるが、絶縁膜形成用組成物の被膜を焼成する際に、シロキサンポリマー（Ａ）中に残存する加水分解性基から生成したシラノール基と、シロキサンポリマー（Ｂ）中に存在するフェノール性水酸基とが脱水縮合することが関係していると推測される。
【００７１】
≪絶縁膜の製造方法及び絶縁膜≫
本発明に係る絶縁膜形成用組成物が非感光性である場合、本発明に係る絶縁膜の製造方法は、支持体上に、本発明に係る絶縁膜形成用組成物を用いて被膜を形成する工程と、被膜を焼成する工程とを含む。
【００７２】
まず、スピンナー、ロールコータ、スプレーコータ、スリットコータ等を用いて、支持体上に本発明に係る絶縁膜形成用組成物を塗布、乾燥させ、絶縁膜形成用組成物の被膜を形成する。支持体としては、例えば、シリコン基板や、透明導電回路等の配線を備え、必要に応じてブラックマトリクス、カラーフィルタ、偏光板等を備えるガラス板等が挙げられる。
【００７３】
絶縁膜形成用組成物が塗布された支持体の乾燥方法としては、例えば（１）ホットプレートにて８０〜１２０℃の温度にて６０〜１２０秒間乾燥する方法、（２）室温にて数時間〜数日放置する方法、（３）温風ヒータや赤外線ヒータ中に数十分〜数時間入れて有機溶剤を除去する方法、のいずれでもよい。被膜の膜厚は、特に限定されるものではないが、０．１〜５．０μｍ程度であることが好ましい。
【００７４】
次いで、被膜を焼成することにより、絶縁膜を形成する。焼成温度としては、例えば１５０〜６００℃の条件が好ましい。
【００７５】
一方、本発明に係る絶縁膜形成用組成物が感光性である場合、本発明に係る絶縁膜の製造方法は、支持体上に、本発明に係る絶縁膜形成用組成物を用いて被膜を形成する工程と、被膜を露光する工程と、露光後の被膜を現像してパターンを形成する工程と、パターンを焼成する工程とを含む。
【００７６】
まず、上記と同様にして支持体上に被膜を形成する。
次いで、所定のマスクを介して、塗膜を露光する。この露光により、露光部分におけるシロキサンポリマー同士のＳｉ−Ｏ−Ｓｉネットワーク形成が促進され、現像液に対する溶解性が低下する。露光は、紫外線、放射線、電子線等の活性エネルギー線を被膜に照射することにより行う。活性エネルギー線の光源としては、例えば低圧水銀灯、高圧水銀灯、超高圧水銀灯、ケミカルランプ等が挙げられる。照射するエネルギー線量は、絶縁膜形成用組成物の組成によっても異なるが、例えば１〜２０００ｍＪ／ｃｍ２程度であればよい。
【００７７】
次いで、露光後の被膜を現像してパターンを形成する。現像に用いる現像液としては、１〜３質量％のテトラメチルアンモニウムヒドロキシド（ＴＭＡＨ）水溶液が好ましい。ＴＭＡＨ水溶液の濃度としては、２〜２．５質量％であることが好ましく、汎用品の濃度である２．３８質量％であることが特に好ましい。
次いで、現像後のパターンを焼成することにより、絶縁膜のパターンを形成する。焼成温度としては、例えば１５０〜６００℃の条件が好ましい。
【実施例】
【００７８】
以下、実施例により本発明を具体的に説明するが、本発明はこれらの実施例に限定されるものではない。
【００７９】
＜絶縁膜形成用組成物の調製＞
［実施例１］
メチルトリメトキシシラン１８．０質量部と、テトラメトキシシラン１０．５質量部と、プロピレングリコールモノメチルエーテルアセテート（ＰＧＭＥＡ）６１．３質量部とを混合し、撹拌した。この混合物に純水１０．２質量部と、６９％硝酸０．０７７質量部とを加え、さらに２時間撹拌した。その後、４０℃で１２時間反応させることにより、シロキサンポリマー（Ａ−１）（質量平均分子量２５８０、メチルトリメトキシシラン／テトラメトキシシラン＝６６．７／３３．３（モル比））を含有する溶液を得た。
【００８０】
同様にして、下記式（１）及び（２）で表される構成単位を有するシロキサンポリマー（Ｂ−１）（質量平均分子量４８５０、（１）／（２）＝６０／４０（モル比））を含有する溶液を得た。
【００８１】
【化７】
2014139271.tif 000008
【００８２】
そして、上記のシロキサンポリマー、光酸発生剤、及び含窒素有機化合物がそれぞれ下記の濃度となるようにプロピレングリコールモノメチルエーテルアセテート（ＰＧＭＥＡ）と混合し、絶縁膜形成用組成物を調製した。
シロキサンポリマー：
シロキサンポリマー（Ａ−１）とシロキサンポリマー（Ｂ−１）との合計含有量・・・１９質量％
シロキサンポリマー（Ａ−１）／シロキサンポリマー（Ｂ−１）＝３８．６／６１．４（ＳｉＯ２換算質量比）
光酸発生剤：
トリフェニルスルホニウムノナフルオロブチルスルホネート・・・シロキサンポリマー（Ａ−１）とシロキサンポリマー（Ｂ−１）との合計含有量に対して５質量％
含窒素有機化合物：
トリエチルアミン・・・シロキサンポリマー（Ａ−１）とシロキサンポリマー（Ｂ−１）との合計含有量に対して０．３質量％
【００８３】
［実施例２］
シロキサンポリマー（Ａ−１）とシロキサンポリマー（Ｂ−１）との混合比をシロキサンポリマー（Ａ−１）／シロキサンポリマー（Ｂ−１）＝６５．４／３４．６（ＳｉＯ２換算質量比）としたほかは実施例１と同様にして、絶縁膜形成用組成物を調製した。
【００８４】
［実施例３］
シロキサンポリマー（Ａ−１）とシロキサンポリマー（Ｂ−１）との混合比をシロキサンポリマー（Ａ−１）／シロキサンポリマー（Ｂ−１）＝８５．０／１５．０（ＳｉＯ２換算質量比）としたほかは実施例１と同様にして、絶縁膜形成用組成物を調製した。
【００８５】
［実施例４］
メチルトリメトキシシラン１９．０質量部と、テトラメトキシシラン５．５質量部と、プロピレングリコールモノメチルエーテルアセテート（ＰＧＭＥＡ）６４．６質量部とを混合し、撹拌した。この混合物に純水１０．８質量部と、６９％硝酸０．０８１質量部とを加え、さらに２時間撹拌した。その後、２５℃で３日間反応させることにより、シロキサンポリマー（Ａ−２）（質量平均分子量４８９９、メチルトリメトキシシラン／テトラメトキシシラン＝８０／２０（モル比））を含有する溶液を得た。
【００８６】
そして、シロキサンポリマー（Ａ−１）の代わりにシロキサンポリマー（Ａ−２）を使用し、シロキサンポリマー（Ａ−２）とシロキサンポリマー（Ｂ−１）との混合比をシロキサンポリマー（Ａ−２）／シロキサンポリマー（Ｂ−１）＝８４．８／１５．２（ＳｉＯ２換算質量比）としたほかは実施例１と同様にして、絶縁膜形成用組成物を調製した。
【００８７】
［実施例５］
下記式（１）及び（３）で表される構成単位を有するシロキサンポリマー（Ｂ−２）（質量平均分子量５７２５、（１）／（３）＝７２／２８（モル比））を含有する溶液を得た。
【００８８】
【化８】
2014139271.tif 000009
【００８９】
そして、シロキサンポリマー（Ａ−１），（Ｂ−１）の代わりにシロキサンポリマー（Ａ−２），（Ｂ−２）を使用し、シロキサンポリマー（Ａ−２）とシロキサンポリマー（Ｂ−２）との混合比をシロキサンポリマー（Ａ−２）／シロキサンポリマー（Ｂ−２）＝８７．０／１３．０（ＳｉＯ２換算質量比）としたほかは実施例１と同様にして、絶縁膜形成用組成物を調製した。
【００９０】
［比較例１］
シロキサンポリマーとしてシロキサンポリマー（Ａ−１）のみを用いたほかは実施例１と同様にして、絶縁膜形成用組成物を調製した。
【００９１】
［比較例２］
シロキサンポリマーとしてシロキサンポリマー（Ａ−２）のみを用いたほかは実施例１と同様にして、絶縁膜形成用組成物を調製した。
【００９２】
［比較例３］
シロキサンポリマー、光酸発生剤、及び含窒素有機化合物がそれぞれ下記の濃度となるようにプロピレングリコールモノメチルエーテルアセテート（ＰＧＭＥＡ）と混合し、絶縁膜形成用組成物を調製した。
シロキサンポリマー：
シロキサンポリマー（Ｂ−１）・・・２６質量％
感光剤：
４，４’−［１−［４−［１−（４−ヒドロキシフェニル）−１−メチルエチル］フェニル］エチリデン］ビスフェノールの全水酸基の水素原子を１，２−ナフトキノンジアジド−４−スルホニル基で置換した化合物・・・シロキサンポリマー（Ｂ−１）の含有量に対して２０質量％
界面活性剤：
ＰｏｌｙＦｏｘ  ＰＦ−６５６（オムノバ社製）・・・シロキサンポリマー（Ｂ−１）の含有量に対して０．０５質量％
【００９３】
［比較例４］
シロキサンポリマー、光酸発生剤、及び含窒素有機化合物がそれぞれ下記の濃度となるようにプロピレングリコールモノメチルエーテル（ＰＧＭＥ）と混合し、絶縁膜形成用組成物を調製した。
シロキサンポリマー：
シロキサンポリマー（Ｂ−２）・・・１０質量％
光酸発生剤：
トリフェニルスルホニウムトリフルオロメチルスルホネート・・・シロキサンポリマー（Ｂ−２）の含有量に対して１．５質量％
架橋剤：
ビスメトキシメチル尿素・・・シロキサンポリマー（Ｂ−２）の含有量に対して１０質量％
ヘキサメトキシメチルメラミン・・・シロキサンポリマー（Ｂ−２）の含有量に対して１質量％
含窒素有機化合物：
トリイソプロパノールアミン・・・シロキサンポリマー（Ｂ−２）の含有量に対して０．４質量％
界面活性剤：
ＰｏｌｙＦｏｘ  ＰＦ−６５６（オムノバ社製）・・・シロキサンポリマー（Ｂ−２）の含有量に対して０．０５質量％
【００９４】
＜絶縁膜の形成＞
実施例１〜５及び比較例１，２の絶縁膜形成用組成物のそれぞれを、ヘキサメチルジシラザン（ＨＭＤＳ）処理済みの８インチのシリコン基板上にスピンナーで塗布し、被膜を形成した。次いで、形成した被膜を、マスクパターンを介さずにＮＳＲ−Ｓ２０３Ｂ型露光装置（ニコン社製）によりオープンフレーム露光（ＫｒＦ線、露光量５５ｍＪ／ｃｍ２）した。その後、窒素雰囲気下、５００℃で３０分間焼成することにより、絶縁膜を形成した。
比較例３の絶縁膜形成用組成物については、焼成温度を４００℃としたほかは上記と同様にして絶縁膜を形成した。また、比較例４の絶縁膜形成用組成物については、焼成温度を３５０℃としたほかは上記と同様にして絶縁膜を形成した。
得られた絶縁膜の膜厚を表１に示す。
【００９５】
＜誘電率の評価＞
測定器（製品名「ＳＳＭ４９５」、Ｓｏｌｉｄ  Ｓｔａｔｅ  Ｍｅａｓｕｒｅｍｅｎｔ社製）を用いて、得られた絶縁膜の誘電率（０．９２１６ＭＨｚ）を測定した。結果を表１に示す。
【００９６】
【表１】
2014139271.tif 000010
【００９７】
表１から分かるように、シロキサンポリマーとしてシロキサンポリマー（Ａ−１）のみを含有する比較例１の絶縁膜形成用組成物を用いた場合の誘電率は３．０２であったが、シロキサンポリマー（Ａ−１）のほかにシロキサンポリマー（Ｂ−１）を含有させることにより、誘電率を２．８７以下に低減することができた（実施例１〜３）。
また、シロキサンポリマーとしてシロキサンポリマー（Ａ−２）のみを含有する比較例２の絶縁膜形成用組成物を用いた場合の誘電率は２．８６であったが、シロキサンポリマー（Ａ−２）のほかにシロキサンポリマー（Ｂ−１）又は（Ｂ−２）を含有させることにより、それぞれ誘電率を２．７４、２．７２に低減することができた（実施例４，５）。
なお、シロキサンポリマーとしてシロキサンポリマー（Ｂ−１）又は（Ｂ−２）のみを含有する比較例３，４の絶縁膜形成用組成物を用いた場合は、誘電率がそれぞれ４．８０、５．１４と高いものであった。
このことから、シロキサンポリマー（Ａ）とシロキサンポリマー（Ｂ）とを組み合わせることにより、低誘電率かつ厚膜の絶縁膜を形成可能であることが分かる。